Brevet FR3037724A1 (20161223)
REVENDICATIONS1. Procédé de réalisation d'un faisceau électrochimique (F) d'un accumulateur (A) au lithium, tel qu'un accumulateur Li-ion, en vue de son raccordement électrique aux bornes de sortie de l'accumulateur, comportant les étapes suivantes : a/ pliage ou enroulement sur elles-mêmes de la (des) bande(s) (20,\n<CLM>\1\tnon revêtue(s) de l'anode et/ou de la cathode d'au moins une cellule électrochimique (C) constituée de la cathode (2) et de l'anode (3) de part et d'autre d'un séparateur (4) adapté pour être imprégné d'un électrolyte, de sorte à former une zone de surépaisseur (20R, 20p ; 30R, 30p) en extrémité des bandes ; b/ enroulement sur elle-même par bobinage de la cellule électrochimique jusqu'à former un faisceau électrochimique (F) ayant une forme allongée selon un axe longitudinal X, avec à l'une (10) de ses extrémités latérales, des bandes (30) de l'anode non revêtues et à l'autre (11) de ses extrémités latérales des bandes (20) de la cathode non revêtues ; c/ compression axiale selon l'axe X des bandes (20,\n<CLM>\1\tdu faisceau électrochimique, sur au moins une surface comprenant les zones de surépaisseur (20R, 20P; 30R, 30p) en extrémité des bandes de sorte à obtenir sur la partie de surface compressée, un socle (2ORT, 3ORT) sensiblement plan destiné à être soudé à un collecteur de courant.\n<CLM>\1\tProcédé de réalisation d'un faisceau électrochimique selon la revendication 1, l'étape a/ étant réalisée avant l'étape b/.\n<CLM>\1\tProcédé de réalisation d'un faisceau électrochimique selon la revendication 1 ou 2, l'étape a/ étant réalisée pendant l'étape de découpe, dite « étape de refente » des électrodes.\n<CLM>\1\tProcédé de réalisation d'un faisceau électrochimique selon la revendication 1, l'étape a/ étant réalisée simultanément à l'étape b/.\n<CLM>\1\tProcédé de réalisation d'un faisceau électrochimique selon l'une des revendications précédentes, la compression axiale selon l'étape c/ étant réalisée sur toute la surface d'une extrémité latérale du faisceau.\n<CLM>\1\tProcédé de réalisation d'un faisceau électrochimique selon l'une des revendications précédentes, la compression axiale selon l'étape c/ étant réalisée en une ou plusieurs fois. 3037724 15\n<CLM>\1\tProcédé de réalisation d'un faisceau électrochimique selon l'une des revendications précédentes, la compression axiale comprenant une étape de tassage axial.\n<CLM>\1\tProcédé de réalisation d'un faisceau électrochimique selon l'une des revendications précédentes à l'exclusion de la revendication 4, comportant une étape 5 supplémentaire al/, entre l'étape a/ et l'étape b/, consistant à écraser les zones de surépaisseurs formées (20R, 20p; 30R, 30p).\n<CLM>\1\tProcédé de réalisation d'une partie de raccordement électrique entre un faisceau électrochimique (F) d'un accumulateur (A) au lithium et l'une des bornes de sortie de l'accumulateur, comportant les étapes suivantes : 10 - réalisation d'un faisceau électrochimique (F) conformément au procédé selon l'une des revendications 1 à 8; - soudage des zones de surépaisseur (20R, 20p; 30R, 30p), de préférence de chaque socle (2ORT, 3ORT) obtenu, à un collecteur de courant (24,\n<CLM>\1\tlui-même destiné à être lié ou connecté électriquement à une borne de sortie de l'accumulateur. 15\n<CLM>\1\tProcédé de réalisation d'une partie de raccordement électrique selon la revendication 9, l'étape de soudage d'un socle à un collecteur de courant étant réalisée par soudage laser.\n<CLM>\1\tBatterie ou accumulateur au lithium-ion (Li-ion) comportant un boitier comportant : 20 - un fond auquel est soudé un des collecteurs de courant soudé au faisceau électrochimique conformément au procédé selon l'une des revendications 9 ou 10; et - un couvercle avec une traversée formant une borne de sortie à laquelle est soudée l'autre des collecteurs de courant soudé au faisceau électrochimique conformément au procédé selon l'une des revendications 9 ou\n<CLM>\1\t25\n<CLM>\1\tBatterie ou accumulateur Li-ion selon la revendication 11, dans laquelle : - le matériau d'électrode(s) négative(s) est choisi dans le groupe comportant le graphite, le lithium, l'oxyde de titanate Li4TiO5Oi2; ou à base de silicium ou à base de lithium, ou à base d'étain et de leurs alliages ; 30 - le matériau d'électrode(s) positive(s) est choisi dans le groupe comportant le phosphate de fer lithié LiFePO4, l'oxyde de cobalt lithié LiCoO2, l'oxyde manganèse lithié, éventuellement substitué, LiMn2O4 ou un matériau à base de LiNi,,MnyCoz02 avec 3037724 16 x+y+z = 1, tel que LiNio 33Mno 33Coo 3302, ou un matériau à base de LiNi,,CoyAlz02 avec x+y+z = 1, LiMn2O4, LiNiMnCoO2 ou l'oxyde de nickel cobalt aluminium lithié LiNiCoA1O2